КОМПОЗИЦИИ СТЕКЛА И ИЗГОТОВЛЕННЫЕ ИЗ НИХ ВОЛОКНА

1. Композиция стекла, содержащая
2
53-64 вес.% SiO;
2
3
8-12 вес.% AlO;
2
8,5-18 вес.% оксидов щелочных металлов (компонент RO); и
2
оксиды металлов (компонент RO), при этом оксиды металлов присутствуют в количестве, обеспечивающем массовое отношение RO/RO в диапазоне от, примерно, 0,15 до, примерно, 1,5.
2. Композиция стекла по п.1, в которой компонент RO присутствует в количестве от 7 до 31 вес.%.
3. Композиция стекла по п.1, в которой компонент RO содержит смесь оксидов металлов.
4. Композиция стекла по п.1, в которой компонент RO содержит смесь CaO и MgO.
5. Композиция стекла по п.1, в которой компонент RO содержит CaO в количестве от 7 до 26 вес.%.
6. Композиция стекла по п.1, в которой компонент RO содержит MgO в количестве до 5 вес.%.
2
2
2
2
7. Композиция стекла по п.1, в которой RO содержит NaO, KO или LiO или их смеси.
2
2
8. Композиция стекла по п.1, в которой RO содержит NaO в количестве от 6,5 до 16 вес.%.
2
2
9. Композиция стекла по п.1, в которой RO содержит KO в количестве от 2 до 4 вес.%.
2
2
10. Композиция стекла по п.1, в которой RO содержит LiO в количестве до 2 вес.%.
2
11. Композиция стекла по п.1, дополнительно содержащая ZrO в количестве до 8 вес.%.
12. Композиция стекла по п.1, в которой компонент RO содержит ZnO в количестве до 3 вес.%.
2
13. Композиция стекла по п.1, дополнительно содержащая MnO в количестве до 3 вес.%.
2
14. Композиция стекла по п.1, дополнительно содержащая TiO в количестве до 3 вес.%.
2
3
15. Композиция стекла по п.1, дополнительно содержащая LaO в количестве до 3 вес.%.
16. Композиция стекла по п.1, характеризующаяся температурой формования волокон в диапазоне от, примерно, 1120°С до, примерно, 1300°С.
17. Композиция стекла по п. 1, характеризующаяся разностью между температурой формования и температурой ликвидуса композиции стекла, по меньшей мере, около 65°С.
18. Композиция стекла по п. 1, характеризующаяся разностью между температурой формования и температурой ликвидуса композиции стекла в диапазоне от, примерно, 45°С до, примерно, 165°С.
19. Композиция стекла, полученная из исходной композиции, содержащей
2
2
3
по меньшей мере, 50 вес.% стеклообразного минерала, при этом стеклообразный минерал содержит сочетание SiO и AlO в количестве, по меньшей мере, 80 вес.%; и
по меньшей мере, 5 вес.% источника натрия.
20. Композиция стекла по п.19, в которой исходная композиция содержит, по меньшей мере, 60 вес.% стеклообразного минерала.
21. Композиция стекла по п.19, в которой исходная композиция содержит, по меньшей мере, 65 вес.% стеклообразного минерала.
22. Композиция стекла по п.19, в которой исходная композиция содержит, по меньшей мере, 10 вес.% источника натрия.
23. Композиция стекла по п.19, в которой стеклообразный минерал содержит перлит, пемзу или их смеси.
24. Способ изготовления композиции стекла, включающий
2
2
3
обеспечение исходной композиции, содержащей, по меньшей мере, 50 вес.% стеклообразного минерала и, по меньшей мере, 5 вес.% источника натрия, при этом стеклообразный минерал содержит сочетание SiO и AlO в количестве, по меньшей мере, 80 вес.%; и
нагревание этой исходной композиции до получения расплавленной композиции стекла.
25. Способ по п.24, в котором исходную композицию нагревают до температуры формования волокон в диапазоне от, примерно, 1120°С до, примерно, 1300°С.
26. Способ по п.25, дополнительно включающий образование волокон из этой композиции стекла.
27. Композиция стекла, содержащая
2
56-63 вес.% SiO;
2
3
9-12 вес.% AlO;
12-17 вес.% RO (CaO+MgO);
2
2
2
12-14 вес.% RO (NaO+KO);
2
0-2 вес.% LiO;
0-3 вес.% ZnO;
2
0-3 вес.% ZrO;
2
0-3 вес.% MnO; и
2
3
0-3 вес.% LaO.
28. Композиция стекла, содержащая
2
60-64 вес.%  SiO;
2
3
9-12 вес.% AlO;
7-15 вес.% RO (CaO+MgO); и
2
2
2
13-15,5 вес.% RO (NaO+KO);
2
0-2 вес.% LiO;
0-3 вес.% ZnO;
2
0-3 вес.% ZrO;
2
0-3 вес.% MnO; и
2
3
0-3 вес.% LaO.
29. Композиция стекла, содержащая:
2
54-63 вес.%  SiO;
2
3
9-14 вес.% AlO;
11-16,5 вес.% RO (CaO+MgO); и
2
2
2
14-17 вес.% RO (NaO+KO);
2
0-2 вес.% LiO;
0-3 вес.% ZnO;
2
0-3 вес.% ZrO;
2
0-3 вес.% MnO; и
2
3
0-3 вес.% LaO.
2
3
30. Композиция стекла по любому из пп.27-29, содержащая менее 0,7 вес.% FeO.
31. Стекловолокно, содержащее
2
53-64 вес.% SiO;
2
3
8-12 вес.% AlO;
2
8,5-18 вес.% оксидов щелочных металлов (RO); и
2
оксиды металлов (RO), при этом оксиды металлов присутствуют в количестве, обеспечивающем массовое отношение RO/RO в диапазоне от, примерно, 0,15 до, примерно, 1,5.
32. Полимерный композиционный материал, включающий
полимерный материал; и
по меньшей мере, одно стекловолокно, размещенное в этом полимерном материале, при этом это, по меньшей мере, одно стекловолокно содержит:
2
53-64 вес.% SiO;
2
3
8-12 вес.% AlO;
2
8,5-18 вес.% оксидов щелочных металлов (RO); и
2
оксиды металлов (RO), при этом оксиды металлов присутствуют в количестве, обеспечивающем массовое отношение RO/RO в диапазоне от, примерно, 0,15 до, примерно, 1,5.